(57)【要約】    【課題】長時間駆動しても発光色の変化が少ないなど、長寿命を有し、かつ高効率の有機エレクトロルミネッセンス素子（有機ＥＬ素子）を提供すること。    【解決手段】正孔と電子とが再結合する再結合領域及び該再結合に応答して発光する発光領域を少なくとも有する有機化合物層と、この有機化合物層を挾持する一対の電極とを備えた有機エレクトロルミネッセンス素子において、上記再結合領域及び／又は発光領域に、ジフェニルベンゾフルオランテンを蛍光性ドーパントとして０.1〜８重量％の割合で含有させたことを特徴とする有機エレクトロルミネッセンス素子。【選択図】  なし【特許請求の範囲】
【請求項１】
正孔と電子とが再結合する再結合領域及び該再結合に応答して発光する発光領域を少なくとも有する有機化合物層と、この有機化合物層を挾持する一対の電極とを備えた有機エレクトロルミネッセンス素子において、上記再結合領域及び／又は発光領域に、それぞれが炭素数３〜１０の２級又は３級のアルキル基又はシクロアルキル基１〜４の置換基のみを有する下記式
【化１】
2005235787.tif 000018
で表されるジフェニルベンゾフルオランテンを蛍光性ドーパントとして０.1〜８重量％の割合で含有させたことを特徴とする有機エレクトロルミネッセンス素子。
【請求項２】
正孔と電子とが再結合する再結合領域及び該再結合に応答して発光する発光領域を少なくとも有する有機化合物層と、この有機化合物層を挾持する一対の電極とを備えた有機エレクトロルミネッセンス素子において、上記再結合領域及び／又は発光領域に、下記式
【化１】
2005235787.tif 000019
で表されるジフェニルベンゾフルオランテンを蛍光性ドーパントとして０.1〜８重量％の割合で含有させたことを特徴とする有機エレクトロルミネッセンス素子。
【請求項３】
蛍光性ドーパントを発光層に含有させてなる請求項１又は２記載の有機エレクトロルミネッセンス素子。
【請求項４】
素子構成が、陽極／正孔注入層／発光層／電子注入層／陰極、又は、陽極／正孔注入層／正孔輸送層／発光層／電子注入層／陰極である請求項１又は２記載の有機エレクトロルミネッセンス素子。
【発明の詳細な説明】
【技術分野】
【０００１】
本発明は有機エレクトロルミネッセンス（以下、ＥＬと略記する）素子に関し、さらに詳しくは、長時間駆動しても発光色の変化が少ないなど、長寿命を有し、かつ高効率の有機ＥＬ素子に関するものである。
【背景技術】
【０００２】
電界発光を利用したＥＬ素子は、自己発光のため視認性が高く、かつ完全固体素子であるため、耐衝撃性に優れるなどの特徴を有することから、各種表示装置における発光素子としての利用が注目されている。
このＥＬ素子には、発光材料に無機化合物を用いてなる無機ＥＬ素子と有機化合物を用いてなる有機ＥＬ素子とがあり、このうち、有機ＥＬ素子は、印加電圧を大幅に低くしうるために、次世代の表示素子としてその実用化研究が積極的になされている。
【０００３】
ところで、この有機ＥＬ素子においては、長寿命かつ高効率の青色発光素子を開発するため、これまで青色発光材料に関する研究に力が注がれ、種々の青色発光材料、例えば高輝度，高効率のジスチリルアリーレン系青色発光材料（特許文献１），高輝度のキレート系青色発光材料（特許文献２），高輝度のジアミン系青色発光材料（特許文献３）などが開示されている。しかしながら、これらの青色発光材料は、通常陽極／正孔注入輸送層／発光層／電子注入輸送層／陰極の構成で利用され、性能が発揮されていたが、寿命の点では必ずしも満足しうるものではなく、例えば（１）駆動時間が経過するとともに、色が緑色化し、発光色が変化する、（２）初期輝度１００ｃｄ／ｍ2 の時の半減寿命が１０００時間程度と短い（実用上は数千時間以上が要求される）、などの問題がある。
【０００４】
他方、本発明における蛍光性ドーパントに類似した置換基の異なるペリレン構造を有する化合物を発光層の材料とする素子が提案されているが（特許文献４及び５）、微量添加された蛍光性ドーパントの機能については何ら言及していない。
また、下記特許文献６及び７には、発光層に添加させる電荷注入補助剤であるジスチリルアリーレン系材料が開示されている。この材料は蛍光性ドーパントとしても働くものであるが、このものを用いた素子の半減寿命は１０００時間程度（初期輝度１００ｃｄ／ｍ2 ）と短く、改善が求められていた。
さらに、下記特許文献８においては、縮合多環炭化水素化合物を（Ｒ5-Ｑ）2Ａｌ−Ｏ−Ｌで表されるアルミニウムキレートに含有させる技術が開示され、下記特許文献９には、同様の縮合多環炭化水素化合物を（Ｒ5-Ｑ）2Ａｌ−Ｏ−Ａｌ（Ｑ−Ｒ5)2 で表されるアルミニウムキレートに含有させる技術が開示されている。これらは無置換の縮合多環炭化水素をドーピングすることにより青色発光を行っているが、これらの最も良い組み合わせであっても、半減寿命は２０００時間以下であり、また効率も１lm／Ｗ程度と低い為に改良が求められていた。
【０００５】
【特許文献１】特開平２−２４７２７８号公報
【特許文献２】特開平５−１９８３７８号公報
【特許文献３】特開平６−２２０４３７号公報
【特許文献４】特開平３−７９１号公報
【特許文献５】特開平３−１６２４８５号公報
【特許文献６】特開平６−９９５３号公報
【特許文献７】国際特許公開９４−６１５７号
【特許文献８】特開平５−２１４３３２号公報
【特許文献９】特開平５−１９８３７７号公報
【発明の開示】
【発明が解決しようとする課題】
【０００６】
本発明は、このような従来の有機ＥＬ素子がもつ欠点を改良し、長時間駆動しても発光色の変化が少ないなど、長寿命を有し、かつ高効率の有機ＥＬ素子を提供することを目的とするものである。
【課題を解決するための手段】
【０００７】
本発明者らは、長寿命かつ高効率の有機ＥＬ素子を開発すべく鋭意研究を重ねた結果、素子の正孔と電子との結合領域又は発光領域の少なくともいずれかに、蛍光性ドーパントとして、特定の化合物を所定の割合で含有させることにより、その目的を達成しうることを見出した。本発明は、かかる知見に基づいて完成したものである。
すなわち、本発明は、正孔と電子とが再結合する再結合領域及び該再結合に応答して発光する発光領域を少なくとも有する有機化合物層と、この有機化合物層を挾持する一対の電極とを備えた有機エレクトロルミネッセンス素子において、上記再結合領域及び／又は発光領域に、それぞれが炭素数３〜１０の２級又は３級のアルキル基又はシクロアルキル基１〜４の置換基のみを有するジフェニルベンゾフルオランテンを蛍光性ドーパントとして０.1〜８重量％の割合で含有させたことを特徴とする有機エレクトロルミネッセンス素子を提供するものである。
【発明の効果】
【０００８】
本発明の有機ＥＬ素子は、正孔と電子とが再結合する再結合領域又は該再結合に応答して発光する発光領域の少なくともいずれかに、特定の構造の蛍光性ドーパントを含有させたものであって、長時間駆動しても発光色の変化が少ないなど、長寿命を有し、かつ発光効率が高く、例えば情報産業機器のディスプレイなどに好適に用いられる。
以下、本発明についてさらに詳細に説明する。
【発明を実施するための最良の形態】
【０００９】
本発明の蛍光性ドーパントとしては、母骨格が下記一般式（１）
【化２】
2005235787.tif 000002
で表され、１以上の置換基Ｒでのみ置換された構造である化合物の中から選ばれた少なくとも一種を0.１〜８重量％の割合で含有させることが好ましい。上記一般式（１）の母骨格構造を有する化合物において、置換基Ｒはそれぞれ炭素数１〜１０のアルキル基又はシクロアルキル基である。ここで、炭素数１〜１０のアルキル基の具体例としては、例えばメチル基，エチル基，ｎ−プロピル基，イソプロピル基，ｎ−ブチル基，イソブチル基，ｓｅｃ−ブチル基，ｔ−ブチル基，イソオクチル基などが挙げられる。また、シクロアルキル基の具体例としては、例えばシクロヘキシル基，シクロペンチル基などが挙げられる。
【００１０】
前記一般式（１）の母骨格構造を有する化合物の具体例としては、例えば以下に示す構造の化合物が挙げられる。
【化３】
2005235787.tif 000003
【００１１】
上記化合物において、置換基の数ｎは１〜６の整数であることが好ましく、またこれら置換基の位置は特に限定されない。従って、構造異性体やｎが１〜６の混合物であってもよい。
【００１２】
本発明においては、蛍光性ドーパントとして、これらの化合物を一種用いてもよく、二種以上を組み合わせて用いてもよい。
【００１３】
なお、本発明における蛍光性ドーパントとは、有機ＥＬ素子の再結合領域又は発光領域において、正孔と電子の再結合に応答して光を発する化合物のことであり、再結合領域又は発光領域を形成する物質（ホスト材料）に微量含有させるものである。ここで、再結合領域とは、素子中にあって、正孔と電子とが出会い、結合して励起状態を形成する場所のことである。また、発光領域とは、再結合領域で形成された励起状態は、場合によっては移動し、拡散するが、その拡散する範囲を指定する場所のことである。
【００１４】
本発明においては、上記蛍光性ドーパントは、再結合領域及び発光領域の少なくともいずれか、即ち、再結合領域のみに、発光領域のみに、あるいは両領域に、0.１〜８重量％の割合で含有させることが必要である。この含有量が0.１重量％未満では蛍光性ドーパントの効果が充分に発揮されず、本発明の目的が達せられない。一方、８重量％を超えると蛍光性ドーパント間の会合により、消失現象が生じ、充分に効果が発揮されない場合がある。素子の長寿命化及び高効率化の点から、蛍光性ドーパントの好ましい含有量は0.３〜４重量％の範囲であり、特に0.８〜３重量％の範囲が好適である。
【００１５】
この蛍光性ドーパントを、再結合領域又は発光領域に含有させる方法については特に制限はないが、例えば再結合領域又は発光領域を形成する材料（ホスト材料）との共蒸着法を採用するのが好ましい。この方法においては、ホスト材料と蛍光性ドーパントを、それぞれが収容された別々のボートから真空蒸着し、再結合領域や発光領域を形成する。
【００１６】
本発明の有機ＥＬ素子においては、有機化合物層として、再結合領域及び発光領域を少なくとも有するものが用いられる。この再結合領域及び発光領域は、通常発光層に存在するため、本発明においては、有機化合物層として発光層のみを用いてもよいが、必要に応じ、発光層以外に、例えば正孔注入層，電子注入層，有機半導体層，電子障壁層，付着改善層なども用いることができる。
【００１７】
次に、本発明の有機ＥＬ素子の代表的な構成例を示す。もちろん、これに限定されるものではない。
（Ｉ）    陽極／正孔注入層／発光層／陰極
（ＩＩ）  陽極／正孔注入層／発光層／電子注入層／陰極
（ＩＩＩ）陽極／発光層／電子注入層／陰極
（ＩＶ）  陽極／有機半導体層／発光層／陰極
（Ｖ）    陽極／有機半導体層／電子障壁層／発光層／陰極
（ＶＩ）  陽極／正孔注入層／発光層／付着改善層／陰極
これらの中で、通常（ＩＩ）の構成が好ましく用いられる。
【００１８】
本発明の素子における再結合領域及び発光領域は、前記したように通常発光層に存在する。したがって、蛍光性ドーパントは、通常発光層に含有される。しかし、場合によっては、他の層、例えば正孔注入層，電子注入層，有機半導体層，電子障壁層，付着改善層なども、再結合や発光に関与することがある。この場合、これらの層にも含有させるのが好ましい。
【００１９】
本発明の有機ＥＬ素子は、上記有機化合物層が一対の電極、すなわち陽極と陰極とによって挾持された構造を有しており、該陽極としては、仕事関数の大きい（４ｅＶ以上）金属，合金，電気伝導性化合物及びこれらの混合物を電極物質とするものが好ましく用いられる。このような電極物質の具体例としては、Ａｕなどの金属，ＣｕＩ，ＩＴＯ，ＳｎＯ2,ＺｎＯなどの誘電性透明材料が挙げられる。該陽極は、これらの電極物質を蒸着やスパッタリングなどの方法により、薄膜を形成させることにより作製することができる。この電極より発光を取り出す場合には、透過率を１０％より大きくすることが望ましく、また、電極としてのシート抵抗は数百Ω／□以下が好ましい。さらに膜厚は材料にもよるが、通常１０ｎｍ〜１μｍ，特に１０〜２００ｎｍの範囲が好ましい。
【００２０】
一方、陰極としては、仕事関数の小さい（４ｅＶ以下）金属，合金，電気伝導性化合物及びこれらの混合物を電極物質とするものが用いられる。このような電極物質の具体例としては、ナトリウム，ナトリウム−カリウム合金，マグネシウム，リチウム，マグネシウム・銀合金，Ａｌ／ＡｌＯ2 ，アルミニウム−リチウム合金，インジウム，希土類金属などが挙げられる。該陰極はこれらの電極物質を蒸着やスパッタリングなどの方法により、薄膜を形成させることにより、作製することができる。また、電極としてのシート抵抗は数百Ω／□以下が好ましく、膜厚は通常１０ｎｍ〜１μｍ，特に５０〜２００ｎｍの範囲が好ましい。なお、本発明の素子においては、特に規定しないが、該陽極又は陰極のいずれか一方が透明若しくは半透明であることが発光を透過し、取り出す効率がよいので好ましい。
【００２１】
本発明の素子における発光層においては、発光材料（ホスト材料）として、一般式（I)
【００２２】
【化４】
2005235787.tif 000004
【００２３】
で表されるジスチリルアリーレン系化合物が好ましく用いられる。この化合物は、特開平２−２４７２７８号公報に開示されている。
【００２４】
上記一般式（I)において、Ｙ1 〜Ｙ4 はそれぞれ水素原子，炭素数１〜６のアルキル基，炭素数１〜６のアルコキシ基，炭素数７〜８のアラルキル基，置換あるいは無置換の炭素数６〜１８のアリール基，置換あるいは無置換のシクロヘキシル基，置換あるいは無置換の炭素数６〜１８のアリールオキシ基，炭素数１〜６のアルコキシ基を示す。ここで、置換基は炭素数１〜６のアルキル基，炭素数１〜６のアルコキシ基，炭素数７〜８のアラルキル基，炭素数６〜１８のアリールオキシ基，炭素数１〜６のアシル基，炭素数１〜６のアシルオキシ基，カルボキシル基，スチリル基，炭素数６〜２０のアリールカルボニル基，炭素数６〜２０のアリールオキシカルボニル基，炭素数１〜６のアルコキシカルボニル基，ビニル基，アニリノカルボニル基，カルバモイル基，フェニル基，ニトロ基，水酸基あるいはハロゲンを示す。これらの置換基は単一でも複数でもよい。また、Ｙ1 〜Ｙ4 は同一でも、また互いに異なっていてもよく、Ｙ1 とＹ2 及びＹ3 とＹ4 は互いに置換している基と結合して、置換あるいは無置換の飽和五員環又は置換あるいは無置換の飽和六員環を形成してもよい。Ａｒは置換あるいは無置換の炭素数６〜２０のアリーレン基を表し、単一置換されていても、複数置換されていてもよく、また結合部位は、オルト，パラ，メタいずれでもよい。但し、Ａｒが無置換フェニレン基の場合、Ｙ1 〜Ｙ4 はそれぞれ炭素数１〜６のアルコキシ基，炭素数７〜８のアラルキル基，置換あるいは無置換のナフチル基，ビフェニル基，シクロヘキシル基，アリールオキシ基より選ばれたものである。
【００２５】
このようなジスチリルアリーレン系化合物としては、例えば、
【００２６】
【化５】
2005235787.tif 000005
【００２７】
【化６】
2005235787.tif 000006
【００２８】
などが挙げられる。
【００２９】
また、別の好ましい発光材料（ホスト材料）として、８−ヒドロキシキノリン、又はその誘導体の金属錯体を挙げることができる。具体的には、オキシン（一般に８−キノリノールまたは８−ヒドロキシキノリン）のキレートを含む金属キレートオキシノイド化合物である。このような化合物は高水準の性能を示し、容易に薄膜形態に成形される。このオキシノイド化合物の例は下記構造式を満たすものである。
【００３０】
【化７】
2005235787.tif 000007
【００３１】
（式中、Ｍｔは金属を表し、ｎは１〜３の整数であり、Ｚはそのそれぞれの位置が独立であって、少なくとも２以上の縮合芳香族環を完成させるために必要な原子を示す。）
【００３２】
ここで、Ｍｔで表される金属は、一価，二価又は三価の金属とすることができるものであり、例えばリチウム，ナトリウム，カリウムなどのアルカリ金属、マグネシウムやカルシウムなどのアルカリ土類金属、あるいはホウ素又はアルミニウムなどの土類金属である。
【００３３】
一般に、有用なキレート化合物であると知られている一価，二価又は三価の金属はいずれも使用することができる。
【００３４】
また、Ｚは、少なくとも２以上の縮合芳香族環の一方がアゾール又はアジンからなる複素環を形成させる原子を示す。ここで、もし必要であれば、上記縮合芳香族環に他の異なる環を付加することが可能である。また、機能上の改善がないまま嵩ばった分子を付加することを回避するため、Ｚで示される原子の数は１８以下に維持することが好ましい。
【００３５】
さらに、具体的にキレート化オキシノイド化合物を例示すると、トリス（８−キノリノール）アルミニウム，ビス（８−キノリノール）マグネシウム，ビス（ベンゾ−８−キノリノール）亜鉛，ビス（２−メチル−８−キノリラート）アルミニウムオキシド，トリス（８−キノリノール）インジウム，トリス（５−メチル−８−キノリノール）アルミニウム，８−キノリノールリチウム，トリス（５−クロロ−８−キノリノール）ガリウム，ビス（５−クロロ−８−キノリノール）カルシウム，５，７−ジクロル−８−キノリノールアルミニウム，トリス（５，７−ジブロモ−８−ヒドロキシキノリノール）アルミニウムなどがある。
【００３６】
さらに、特開平５−１９８３７８号公報に記載されているフェノラート置換８−ヒドロキシキノリンの金属錯体は、青色発光材料として、好ましいものでる。このフェノラート置換８−ヒドロキシキノリンの金属錯体の具体例としては、ビス（２−メチル−８−キノリノラート）（フェノラート）アルミニウム（III)，ビス（２−メチル−８−キノリノラート）（ｏ−クレゾラート）アルミニウム（III)，ビス（２−メチル−８−キノリノラート）（ｍ−クレゾラート）アルミニウム（III)，ビス（２−メチル−８−キノリノラート）（ｐ−クレゾラート）アルミニウム（III)，ビス（２−メチル−８−キノリノラート）（ｏ−フェニルフェノラート）アルミニウム（III)，ビス（２−メチル−８−キノリノラート）（ｍ−フェニルフェノラート）アルミニウム（III)，ビス（２−メチル−８−キノリノラート）（ｐ−フェニルフェノラート）アルミニウム（III)，ビス（２−メチル−８−キノリノラート）（２，３−ジメチルフェノラート）アルミニウム（III)，ビス（２−メチル−８−キノリノラート）（２，６−ジメチルフェノラート）アルミニウム（III)，ビス（２−メチル−８−キノリノラート）（３，４−ジメチルフェノラート）アルミニウム（III)，ビス（２−メチル−８−キノリノラート）（３，５−ジメチルフェノラート）アルミニウム（III)，ビス（２−メチル−８−キノリノラート）（３，５−ジ−ｔ−ブチルフェノラート）アルミニウム（III)，ビス（２−メチル−８−キノリノラート）（２，６−ジフェニルフェノラート）アルミニウム（III)，ビス（２−メチル−８−キノリノラート）（２，４，６−トリフェニルフェノラート）アルミニウム（III)などが挙げられる。
これらの発光材料は一種用いてもよく、二種以上を組み合わせて用いてもよい。
【００３７】
本発明の素子における発光層の形成方法としては、例えば蒸着法，スピンコート法，キャスト法，ＬＢ法などの公知の方法により薄膜化することにより形成することができるが、特に分子堆積膜であることが好ましい。ここで、分子堆積膜とは、該化合物の気相状態から沈着され形成された薄膜や、該化合物の溶融状態又は液相状態から固体化され形成された膜のことである。通常、この分子堆積膜はＬＢ法により形成された薄膜（分子累積膜）と凝集構造，高次構造の相違や、それに起因する機能的な相違により区別することができる。
また、この発光層は樹脂などの結着材と共に溶剤に溶かして溶液とした後、これをスピンコート法などにより薄膜化して形成することができる。
このようにして形成された発光層の膜厚については特に制限はなく、適宜状況に応じて選ぶことができるが、好ましくは１ｎｍ〜１０μｍ、特に好ましくは５ｎｍ〜５μｍの範囲がよい。
【００３８】
次に、正孔注入層は、必ずしも本発明の素子に必要なものではないが、発光性能の向上のために用いた方が好ましいものである。この正孔注入層は、発光層への正孔注入を助ける層であって、正孔移動度が大きく、イオン化エネルギーが、通常5.５ｅＶ以下と小さい。このような正孔注入層としては、より低い電界で正孔を発光層に輸送する材料が好ましく、さらに正孔の移動度が、例えば１０4 〜１０6 Ｖ／ｃｍの電界印加時に、少なくとも１０-6ｃｍ2 ／Ｖ・秒であればなお好ましい。
このような正孔注入材料については、前記の好ましい性質を有するものであれば特に制限はなく、従来、光導伝材料において、正孔の電荷輸送材として慣用されているものやＥＬ素子の正孔注入層に使用される公知のものの中から任意のものを選択して用いることができる。
【００３９】
該正孔注入材料としては、例えばトリアゾール誘導体（米国特許第3,112,197 号明細書等参照），オキサジアゾール誘導体（米国特許第3,189,447 号明細書等参照），イミダゾール誘導体（特公昭３７−１６０９６号公報等参照），ポリアリールアルカン誘導体（米国特許第3,615,402 号明細書，同3,820,989 号明細書，同3,542,544 号明細書，特公昭４５−５５５号公報，同５１−１０９８３号公報，特開昭５１−９３２２４号公報，同５５−１７１０５号公報，同５６−４１４８号公報，同５５−１０８６６７号公報，同５５−１５６９５３号公報，同５６−３６６５６号公報等参照),ピラゾリン誘導体およびピラゾロン誘導体（米国特許第3,180,729 号明細書，同4,278,746 号明細書，特開昭５５−８８０６４号公報，同５５−８８０６５号公報，同４９−１０５５３７号公報，同５５−５１０８６号公報，同５６−８００５１号公報，同５６−８８１４１号公報，同５７−４５５４５号公報，同５４−１１２６３７号公報，同５５−７４５４６号公報等参照），フェニレンジアミン誘導体（米国特許第3,615,404 号明細書，特公昭５１−１０１０５号公報，同４６−３７１２号公報，同４７−２５３３６号公報，特開昭５４−５３４３５号公報，同５４−１１０５３６号公報，同５４−１１９９２５号公報等参照），アリールアミン誘導体（米国特許第3,567,450 号明細書，同3,180,703 号明細書，同3,240,597 号明細書，同3,658,520 号明細書，同4,232,103 号明細書，同4,175,961 号明細書，同4,012,376 号明細書，特公昭４９−３５７０２号公報，同３９−２７５７７号公報，特開昭５５−１４４２５０号公報，同５６−１１９１３２号公報，同５６−２２４３７号公報，西独特許第1,110,518 号明細書等参照），アミノ置換カルコン誘導体（米国特許第3,526,501 号明細書等参照），オキサゾール誘導体（米国特許第3,257,203 号明細書などに記載のもの），スチリルアントラセン誘導体（特開昭５６−４６２３４号公報等参照），フルオレノン誘導体（特開昭５４−１１０８３７号公報等参照），ヒドラゾン誘導体（米国特許第3,717,462 号明細書，特開昭５４−５９１４３号公報，同５５−５２０６３号公報，同５５−５２０６４号公報，同５５−４６７６０号公報，同５５−８５４９５号公報，同５７−１１３５０号公報，同５７−１４８７４９号公報等参照），スチルベン誘導体（特開昭６１−２１０３６３号公報，同６１−２２８４５１号公報，同６１−１４６４２号公報，同６１−７２２５５号公報，同６２−４７６４６号公報，同６２−３６６７４号公報，同６２−１０６５２号公報，同６２−３０２５５号公報，同６０−９３４４５号公報，同６０−９４４６２号公報，同６０−１７４７４９号公報，同６０−１７５０５２号公報等参照）などを挙げることができる。
さらに、シラザン誘導体（米国特許第4,950,950 号明細書），ポリシラン系（特開平２−２０４９９６号公報），アニリン系共重合体（特開平２−２８２２６３号公報），導電性高分子オリゴマー（特開平１−２１１３９９号公報），特に含チオフェンオリゴマーなどが挙げられる。
【００４０】
本発明においては、これらの化合物を正孔注入材料として使用することができるが、次に示すポリフィリン化合物（特開昭６３−２９５６９６５号公報などに記載のもの）、芳香族第三級アミン化合物およびスチリルアミン化合物（米国特許第4,127,412 号明細書，特開昭５３−２７０３３号公報，同５４−５８４４５号公報，同５４−１４９６３４号公報，同５４−６４２９９号公報，同５５−７９４５０号公報，同５５−１４４２５０号公報，同５６−１１９１３２号公報，同６１−２９５５５８号公報，同６１−９８３５３号公報，同６３−２９５６９５号公報等参照）、特に該芳香族第三級アミン化合物を用いることが好ましい。      
【００４１】
該ポリフィリン化合物の代表例としては、ポルフィン，１，１０，１５，２０−テトラフェニル−２１Ｈ，２３Ｈ−ポルフィン銅（II）；１，１０，１５，２０−テトラフェニル２１Ｈ，２３Ｈ−ポルフィン亜鉛（II）；５，１０，１５，２０−テトラキス（ペンタフルオロフェニル）−２１Ｈ，２３Ｈ−ポルフィン；シリコンフタロシアニンオキシド；アルミニウムフタロシアニンクロリド；フタロシアニン（無金属）；ジリチウムフタロシアニン；銅テトラメチルフタロシアニン；銅フタロシアニン；クロムフタロシアニン；亜鉛フタロシアニン；鉛フタロシアニン；チタニウムフタロシアニンオキシド；マグネシウムフタロシアニン；銅オクタメチルフタロシアニンなどが挙げられる。
【００４２】
また該芳香族第三級アミン化合物及びスチリルアミン化合物の代表例としては、Ｎ，Ｎ，Ｎ’，Ｎ’−テトラフェニル−４，４’−ジアミノフェニル，Ｎ，Ｎ’−ジフェニル−Ｎ，Ｎ’−ジ（３−メチルフェニル）−４，４’−ジアミノビフェニル，２，２−ビス（４−ジ−ｐ−トリルアミノフェニル）プロパン，１，１−ビス（４−ジ−ｐ−トリルアミノフェニル）シクロヘキサン，Ｎ，Ｎ，Ｎ’，Ｎ’−テトラ−ｐ−トリル−４，４’−ジアミノビフェニル，１，１−ビス（４−ジ−ｐ−トリルアミノフェニル）−４−フェニルシクロヘキサン，ビス（４−ジメチルアミノ−２−メチルフェニル）フェニルメタン，ビス（４−ジ−ｐ−トリルアミノフェニル）フェニルメタン，Ｎ，Ｎ’−ジフェニル−Ｎ，Ｎ’−ジ（４−メトキシフェニル）−４，４’−ジアミノビフェニル，Ｎ，Ｎ，Ｎ’，Ｎ’−テトラフェニル−４，４’−ジアミノジフェニルエーテル，４，４’−ビス（ジフェニルアミノ）クオードリフェニル，Ｎ，Ｎ，Ｎ−トリ（Ｐ−トリル）アミン，４−（ジ−ｐ−トリルアミノ）−４’−〔４（ジ−ｐ−トリルアミノ）スチリル〕スチルベン，４−Ｎ，Ｎ−ジフェニルアミノ−（２−ジフェニルビニル）ベンゼン，３−メトキシ−４’−Ｎ，Ｎ−ジフェニルアミノスチルベンゼン，Ｎ−フェニルカルバゾール，芳香族ジメチリディン系化合物などが挙げられる。      
【００４３】
本発明のＥＬ素子における該正孔注入層は、上記化合物を、例えば真空蒸着法，スピンコート法，ＬＢ法などの公知の薄膜法により製膜して形成することができる。この正孔注入層の膜厚は、特に制限はないが、通常は５ｎｍ〜５μｍである。この正孔注入層は、上記正孔注入材料一種又は二種以上からなる一層で構成されていてもよいし、あるいは、前記正孔注入層とは別種の化合物からなる正孔注入層を積層したものであってもよい。
また、有機半導体層は、発光層への正孔注入又は電子注入を助ける層であって、１０-10 Ｓ／ｃｍ以上の導電率を有するものが好適である。このような有機半導体層の材料としては、含チオフェンオリゴマーや含アリールアミンオリゴマーなどの導電性オリゴマー、含アリールアミンデンドリマーなどの導電性デンドリマーなどを用いることができる。
【００４４】
一方、電子注入層は、発光層への電子の注入を助ける層であって、電子移動度が大きく、また付着改善層は、この電子注入層の中で、特に陰極との付着が良い材料からなる層である。電子注入層に用いられる材料としては、例えば８−ヒドロキシキノリン又はその誘導体の金属錯体、あるいはオキサジアゾール誘導体が好ましく挙げられる。また、付着改善層に用いられる材料としては、特に８−ヒドロキシキノリン又はその誘導体の金属錯体が好適である。
上記８−ヒドロキシキノリン又はその誘導体の金属錯体の具体例としては、オキシン（一般に８−キノリノール又は８−ヒドロキシキノリン）のキレートを含む金属キレートオキシノイド化合物が挙げられる。
一方、オキサジアゾール誘導体としては、一般式（II）,(III)及び（IV）
【００４５】
【化８】
2005235787.tif 000008
【００４６】
（式中Ａｒ10〜Ａｒ13はそれぞれ置換又は無置換のアリール基を示し、Ａｒ10とＡｒ11及びＡｒ12とＡｒ13はそれぞれにおいてたがいに同一であっても異なっていてもよく、Ａｒ14は置換又は無置換のアリーレン基を示す。）
で表される電子伝達化合物が挙げられる。ここで、アリール基としてはフェニル基，ビフェニル基，アントラニル基，ペリレニル基，ピレニル基などが挙げられ、アリーレン基としてはフェニレン基，ナフチレン基，ビフェニレン基，アントラセニレン基，ペリレニレン基，ピレニレン基などが挙げられる。また、置換基としては炭素数１〜１０のアルキル基、炭素数１〜１０のアルコキシ基又はシアノ基などが挙げられる。この電子伝達化合物は、薄膜形成性のものが好ましい。  上記電子伝達化合物の具体例としては、
【００４７】
【化９】
2005235787.tif 000009
などが挙げられる。
【００４８】
本発明で用いられるドーパントの製造法では、母骨格としてピレン，ペリレン，ベンゾペリレン，ペンタセン，フルオランテンなどを縮合多環炭化水素環に選び、イソプロピル基，ｔ−ブチル基あるいはシクロヘキシル基などの嵩高いアルキル基を導入する。嵩高いアルキル基を導入することによって、ホストとの相互作用を避け、エキシマー発光しないようになる。
また、アルキル基を導入すれば、昇華温度が上がり、素子作製の際ドーピング速度が制御しやすくなるという長所もある。アルキル基の導入はフリーデルクラフツ（Friedel-Crafts) アルキル化反応は、カルボニウムカチオンが中間体として生じる反応であるから、一級のハロゲン化物などの転移する可能性のあるアルキル基は導入できない。一級アルキル基を導入するには、グリニヤール（Grignard) カップリング反応を用いなければならない。フリーデルクラフツアルキル化反応は一般に反応の制御が困難であり、ポリアルキル化が起こる。また、カルボニウムカチオン中間体から生じたオレフィンが重合して、ポリオレフィンが副生成物として大量に生じるため、一般に量論反応が困難であり、ハロゲン化物は溶媒として大過剰に用いなければならない。
【００４９】
また、導入するアルキル基の大きさによって、置換基の位置が異なることも多い。例えば、ペリレン系の化合物は下記式において３位の位置が最も反応性が高く、アシル基などの導入を行うと３位に置換基が入るが、ｔ−ブチル基は嵩高いために２位にしか置換基が入らないなどの選択性の傾向がある。
【００５０】
【化１０】
2005235787.tif 000010
ピレン系の化合物は下記式において１位の位置が最も反応性が高く、イソプロピル基などの導入を行うと１位に置換基が入るが、ｔ−ブチル基は嵩高いために２位にしか置換基が入らないなどの選択性の傾向がある。
【００５１】
【化１１】
2005235787.tif 000011
フリーデルクラフツアルキル化反応の触媒としては、特に制限はないが、塩化アルミニウムなどの固体酸を用いることができる。
【実施例】
【００５２】
次に、本発明を実施例によりさらに詳しく説明するが、本発明はこれらの例によってなんら限定されるものではない。また、製造例においては、本発明の代表的な骨格を有する化合物を原料として、アルキル化，フェニル化反応を用いた合成の例を挙げるが、他の化合物についても同様の方法により合成ができる。
【００５３】
製造例１  〔ジフェニルベンゾフルオランテンの合成(IK-1) 〕
ジフェニルイソベンゾフラン１.5ｇ（５.5ミリモル）、アセナフチレン０.8ｇ（５.3ミリモル）をキシレン１５ミリリットルに溶かし、７時間還流した。反応混合物から溶媒を留去して褐色オイルを得た。フラスコの壁をこすると結晶化したので、これを濾別しヘキサンで洗浄して、淡黄色固体１.8ｇ（中間体の収率：８０％）を得た。得られた固体を酢酸８ミリリットルに懸濁し、４７％臭化水素酸１ミリリットルを加えて、２時間還流した。固体を濾別し、酢酸６０ミリリットルから再結晶して淡褐色針状晶１.1ｇ(IK-1の収率：８３％）を得た。
得られた針状晶の物性は、以下のようであった。
融点  ：  ２７０〜２７１℃
1Ｈ−ＮＭＲ（ＣＤＣｌ3，ＴＭＳ）
６.6１      （２Ｈ，ｄ）
７.9２〜７.7（１８Ｈ，ｍ）
また、製造例１の反応の概略を以下の反応式に示す。
【００５４】
【化１２】
2005235787.tif 000012
【００５５】
製造例２  〔トリブチルジフェニルベンゾフルオランテンの合成(IK-２) 〕
ジフェニルベンゾフルオランテン１.1ｇ（２.7ミリモル）をｔ−ブチルクロリド１００ミリリットルに懸濁し、粉砕した塩化アルミニウム０.4ｇ（３.0ミリモル）を加えて２時間還流した。反応混合物を水６０ミリリットル、飽和炭酸水素ナトリウム水溶液６０ミリリットルで洗浄し、硫酸マグネシウムで乾燥，溶媒留去して淡褐色液体を得た。これを一晩放置すると固体が生じたので、これを濾別し、少量のジクロロメタンを含むヘキサンから再結晶して白色固体０.4ｇ(IK-２の収率：２６％）を得た。
得られた固体の物性は、以下のようであった。
融点  ：  ３００℃以上
1Ｈ−ＮＭＲ（ＣＤＣｌ3，ＴＭＳ）
１.1９      （１８Ｈ，ｓ）
１.3０      （９Ｈ，ｓ）
６.6４      （２Ｈ，ｄ）
７.4〜７.7    （１５Ｈ，ｍ）
また、製造例２の反応の概略を以下の反応式に示す。
【００５６】
【化１３】
2005235787.tif 000013
【００５７】
実施例１〜２及び比較例１，２
２５ｍｍ×７５ｍｍ×1.１ｍｍのガラス基板上に、ＩＴＯを蒸着法にて１００ｎｍの厚さで製膜したもの（ジオマティック社製）を透明支持基板とした。なお、この基板は、イソプロピルアルコール中で５分間超音波洗浄後、窒素を吹きつけて乾燥し、ＵＶオゾン洗浄（ＵＶ３００，サムコインターナショナル社製）を３０分間行ったものである。
【００５８】
この透明支持基板を市販の蒸着装置（日本真空技術（株）製）の基板ホルダ
ーに固定し、モリブデン製抵抗加熱ボートにＭＴＤＡＴＡ２００ｍｇを入れ、他のモリブデン製抵抗加熱ボートにＤＰＶＢｉ２００ｍｇを入れ、別のモリブデン製抵抗加熱ボートに正孔輸送材であるＮＰＤ２００ｍｇを入れ、さらに他のモリブデン製抵抗加熱ボートに第１表に示す種類の蛍光性ドーパント〔化合物（Ａ）〕２００ｍｇを入れ、真空槽を１×１０-4Ｐａまで減圧した。その後ＭＴＤＡＴＡの入った前記ボートを２１５〜２２０℃まで加熱し、蒸着速度0.１〜0.３ｎｍ／秒で透明支持基板上に蒸着して、膜厚６０ｎｍの正孔注入層を製膜させた。
【００５９】
次に、真空槽より基板を取り出すことなく、ＮＰＤの入ったボートを加熱し、膜厚２０ｎｍの正孔輸送層を正孔注入層の上に製膜した。このとき、基板の温度は室温であった。これを真空槽より取り出すことなく、ＮＰＤ層上にＤＰＶＢｉをホスト材料として４０ｎｍ積層した。このとき同時に化合物（Ａ）のボートを加熱し、発光層に化合物（Ａ）を混合した。このときの蒸着速度はＤＰＶＢｉの蒸着速度（第１表に示す（Ｂ））に対して、化合物（Ａ）の蒸着速度を（Ｃ）（第１表に示す）とした。したがって、混合比〔ホスト材料に対する化合物（Ａ）の割合〕は（Ｄ）（第１表に示す）となった。
【００６０】
その後、真空槽を大気圧に戻し、新たにモリブデン製抵抗加熱ボートに電子注入層の材料である８−ヒドロキシキノリン・アルミニウム錯体を入れ、さらにモリブデン製抵抗加熱ボートにマグネシウムリボン１ｇを入れ、タングステン製バスケットに銀ワイヤーを５００ｍｇ入れて、真空槽を１×１０-4Ｐａまで減圧した。
【００６１】
次いで、蒸着速度0.０１〜0.０３ｎｍ／秒で８−ヒドロキシキノリン・アルミニウム錯体を蒸着し電子注入層を２０ｎｍ形成した。さらに、銀を蒸着速度0.１ｎｍ／秒，マグネシウムを蒸着速度1.４ｎｍ／秒で同時蒸着して銀：マグネシウム混合電極を陰極とした。膜厚は１５０ｎｍであった。
【００６２】
得られた素子に、電圧８Ｖを印加し、電流量，素子の輝度を測定して発光効率を算出した。得られた結果を第２表に示す。
なお、ＭＴＤＡＴＡ，ＤＰＶＢｉ及びＮＰＤの構造は次のとおりである。
【００６３】
【化１４】
2005235787.tif 000014
【００６４】
【表１】
2005235787.tif 000015
【００６５】
【表２】
2005235787.tif 000016
【００６６】
以上の結果、本発明の素子は、蛍光性ドーパントとしてペリレン（特開平５−１９８３７８号公報記載の蛍光性ドーパント）を用いた比較例１及び比較例２のものに比べて、発光効率が優れていることが分かる。
次に各素子を初期輝度３００ｃｄ／ｍ2 にて乾燥窒素雰囲気下で駆動し、半減寿命（初期輝度が半分になる時間）を求めた。結果を第３表に示す。尚、初期輝度１００ｃｄ／ｍ2 で試験した結果は、第３表の約3.５倍程度の寿命が得られている。従って、本発明の素子は初期輝度１００ｃｄ／ｍ2 の条件では２５００時間〜１１００時間の寿命が得られるものである。
【００６７】
【表３】
2005235787.tif 000017
【００６８】
第３表から分かるように、本発明の素子は、比較例１及び比較例２のものに比べて寿命が大幅に改善されている。
【産業上の利用可能性】
【００６９】
本発明の有機ＥＬ素子は、正孔と電子とが再結合する再結合領域又は該再結合に応答して発光する発光領域の少なくともいずれかに、特定の構造の蛍光性ドーパントを含有させたものであって、長時間駆動しても発光色の変化が少ないなど、長寿命を有し、かつ発光効率が高く、例えば情報産業機器のディスプレイなどに好適に用いられる。